(57)【特許請求の範囲】
【請求項１】
平均繊維径が２ｎｍ〜２００ｎｍのセルロースナノファイバーと、表面修飾されたシリカ微粒子と、を有するセルロースナノファイバーフィルムにおいて、
前記表面修飾されたシリカ微粒子が、ビニル基、エポキシ基、メルカプト基およびアミノ基からなる群から選択される少なくとも１種を末端に有するシランカップリング剤により表面修飾されており、
前記セルロースナノファイバーと、前記表面修飾されたシリカ微粒子とが結合されている、セルロースナノファイバーフィルム。
【請求項２】
前記セルロースナノファイバーの水酸基の一部がエステル化されている、請求項１に記載のセルロースナノファイバーフィルム。
【請求項３】
前記セルロースナノファイバーのエステル化の置換度が０．５〜２．５であり、かつ結晶化度が３０〜９０％である、請求項２に記載のセルロースナノファイバーフィルム。
【請求項４】
前記表面修飾されたシリカ微粒子の円換算平均粒子径が５ｎｍ以上１００ｎｍ以下である、請求項１から３のいずれか１項に記載のセルロースナノファイバーフィルム。
【発明の詳細な説明】
【技術分野】
【０００１】
本発明は、セルロースナノファイバーフィルムに関する。
【背景技術】
【０００２】
樹脂に各種繊維状強化材を配合することで、その強度、剛性を大幅に向上させた繊維強化複合材料は、電気・電子、機械、自動車、建材等の産業分野で広く用いられている。この繊維強化複合材料に配合される繊維状強化材としては、優れた強度と軽量性を有するガラス繊維が主に用いられている。しかし、ガラス繊維強化材料では、高剛性化は達成されるが比重が大きくなる為、軽量化に限界があった。
【０００３】
これに対し、繊維状強化材としてポリエステル繊維、ポリアミド繊維、アラミド繊維といった有機材料からなる繊維強化材が検討されてきたが、これら強化材を配合した繊維強化材料は軽量性やサーマルリサイクル性については確保できるものの、機械的補強効果が十分でないという問題があった。
【０００４】
一方、近年、カーボンニュートラルの観点からバイオマス材料の中でも植物由来材料を利用した高機能材料が注目される。この植物繊維を解繊してフィブリル化したセルロース繊維を樹脂に混合した繊維複合材料が提案されている。
【０００５】
特許文献１には、セルロースとシリカ微粒子の複合フィルムが記載されている。この複合フィルムは、セルロースを溶解してシリカ微粒子と混合するため、セルロースの結晶性が落ち、熱線膨張が大きく劣る。また、この複合フィルムは、セルロースとシリカ微粒子が結合していないため、表面のシリカ微粒子の脱落がおこり易く、屋外使用時には、有機物であるセルロースが表面に露出するため、黄変色をおこす。また無機粒子（シリカ微粒子）を含有することでフィルムが脆くなるという欠点がある。
【０００６】
特許文献２には、シリカ系無機粒子とエステル化の置換度が２．５〜３のセルロースアセテートプロピオネート（以下「ＣＡＰ」とも称する）を有する熱可塑性セルロースエステル組成物が記載されている。エステル化されたセルロースは非晶質のため、セルロース同士の水素結合がなく、さらに繊維間の結合がなく、線膨張が悪い。また、特許文献２に記載の熱可塑性セルロースエステル組成物は、セルロースとシリカ微粒子が結合していないため、表面のシリカ微粒子の脱落がおこり易く、屋外使用時には、有機物であるセルロースが表面に露出するため、黄変色をおこす。また無機粒子（シリカ微粒子）を含有することでフィルムが脆くなる。
【０００７】
特許文献３には、ガラス繊維の中に溶解したセルロース及びシリカを含侵した複合多孔材料が記載されている。特許文献３に記載されている含侵法では生産性が悪く、また、前記複合多孔材料は、ガラス繊維が多孔質であるため透明性は大きく劣り、屋外使用時には、靱性も劣る。
【０００８】
特許文献４は、セルロースナノファイバーと樹脂との一般的なコンポジット方法である樹脂含侵法により製造されたミクロフィブリル化セルロースに関する記載がある。前記ミクロフィブリル化セルロースは、シリカ微粒子がないため耐候性が悪く、樹脂含侵法のため生産性も悪い。
【０００９】
このようにセルロース繊維の結晶構造を維持したまま、低熱線膨張かつ耐候性に優れ、かつ靱性も良く、透明性も良いセルロースナノファイバーフィルムはなかった。
【先行技術文献】
【特許文献】
【００１０】
【特許文献１】特開２００６−３１６１２８号公報
【特許文献２】特開２００４−１９６９３２号公報
【特許文献３】特開２０１１−８０１７１号公報
【特許文献４】特開２００８−２６６６３０号公報
【発明の概要】
【発明が解決しようとする課題】
【００１１】
本発明は、上記課題に鑑みなされたものであり、透明性があり、極めて低い熱線膨張の特性を保ったまま、耐候性に優れ、かつ靱性も良いセルロースナノファイバーフィルムを提供することである。
【課題を解決するための手段】
【００１２】
本発明の上記目的は、以下の構成により達成される。
１．平均繊維径が２ｎｍ〜２００ｎｍのセルロースナノファイバーと、表面修飾されたシリカ微粒子と、を有するセルロースナノファイバーフィルムにおいて、前記セルロースナノファイバーと、前記表面修飾されたシリカ微粒子とが結合されている、セルロースナノファイバーフィルム。
２．前記セルロースナノファイバーの水酸基の一部がエステル化されている、前記１に記載のセルロースナノファイバーフィルム。
３．前記セルロースナノファイバーのエステル化の置換度が０．５〜２．５であり、かつ結晶化度が３０〜９０％である、前記２に記載のセルロースナノファイバーフィルム。
４．前記表面修飾されたシリカ微粒子の円換算平均粒子径が５ｎｍ以上１００ｎｍ以下である、前記１から３のいずれか１つに記載のセルロースナノファイバーフィルム。
５．前記表面修飾されたシリカ微粒子がシランカップリング剤により表面修飾されている、前記１から４のいずれか１つに記載のセルロースナノファイバーフィルム。
【発明の効果】
【００１３】
本発明は、上記課題に鑑みなされたものであり、透明性があり、極めて低い熱線膨張の特性を保ったまま、耐候性に優れ、かつ靱性も良いセルロースナノファイバーフィルムを提供することができる。
【発明を実施するための形態】
【００１４】
本発明者の鋭意検討により、セルロースナノファイバー（以下、「ＣＮＦ」とも称する）に、表面修飾されたシリカ微粒子を結合させることにより、ＣＮＦ単独のフィルムより極めて低い熱線膨張の特性が得られた。これは、シリカ微粒子がＣＮＦに結合しているため屋外で使用された場合でもシリカ粒子の脱落が起こらず、最表面のシリカ微粒子が紫外光を反射し、内部のＣＮＦの樹脂成分を傷めることなく耐候性が向上したと考えている。また、無機微粒子（シリカ微粒子）を含有させたフィルムは脆くなる性質があるが、本発明は、ＣＮＦ間にシリカ微粒子を固定化させており、繊維の絡み合いのため靱性の劣化もなく、本発明の課題を達成することができた。
【００１５】
以下、本発明とその構成要素、および本発明を実施するための形態について詳細に説明する。
【００１６】
（１．セルロースナノファイバーについて）
本発明のセルロースナノファイバーは、セルロース由来の繊維を平均繊維径が２ｎｍ以上２００ｎｍ以下の状態まで解繊されている。さらに繊維表面を化学修飾、あるいは物理修飾により表面処理されたものであれば、さらに好ましい。化学修飾とは、例えば、セルロースナノファイバーのエステル化等が挙げられる。
【００１７】
本発明に用いる原料セルロース繊維としては、植物由来のパルプ、木材、コットン、麻、竹、綿、ケナフ、ヘンプ、ジュート、バナナ、ココナツ、海草、お茶葉等の植物繊維から分離した繊維、海産動物であるホヤが産生する動物繊維から分離した繊維、あるいは酢酸菌より産生させたバクテリアセルロース等が挙げられる。これらの中で、植物繊維から分離した繊維を好ましく用いることができるが、より好ましくはパルプ、コットン等の植物繊維から得られる繊維である。
【００１８】
本発明においては、これらの繊維をホモジナイザーやグラインダー等を用いて解繊処理し、微細化したミクロフィブリル状のセルロースナノファイバーとするが、含有されるセルロースが繊維状態を保持している限りにおいては、その解繊維処理方法について何ら制限はない。また木材のような硬いものは、ホモジナイザーで直接処理できない場合、プレ解砕として乾式粉砕機で粉体化する必要があるものもある。
【００１９】
具体例をあげると、パルプ等のセルロース繊維を水に入れた分散容器に０．１〜３質量％となるように投入し、これを高圧ホモジナイザーで解繊処理して平均繊維径０．１〜１０μｍ程度のミクロフィブリルに解繊されたセルロース繊維の水分散液を得る。更にグラインダー等で繰り返し磨砕処理することで、平均繊維径２〜２００ｎｍ程度のナノオーダーのセルロース繊維を得ることができる。
【００２０】
上記磨砕処理に用いられるグラインダーとしては、例えば、ピュアファインミル（栗田機械製作所社製）等が挙げられる。また、別の方法として、セルロース繊維の分散液を一対のノズルから２５０ＭＰａ程度の高圧でそれぞれ噴射させ、その噴射流を互いに高速で衝突させることによってセルロース繊維を粉砕する、高圧式ホモジナイザーを用いる方法が知られている。用いられる装置としては、例えば、三和機械社製の「ホモジナイザー」、スギノマシン（株）製の「アルテマイザーシステム」、等が挙げられる。
【００２１】
このようにして解繊処理して得られるセルロースナノファイバーの平均繊維径としては、好ましくは２ｎｍ以上、２００ｎｍ以下であり、より好ましくは２ｎｍ以上、１５０ｎｍ以下、更に好ましくは２ｎｍ以上、１００ｎｍ以下である。
【００２２】
本発明において、セルロースナノファイバーの平均繊維径が２００ｎｍを超えると、繊維複合材料の強度が不十分となる恐れがある。さらに透明樹脂と混合した際に、樹脂の透明性に悪影響を与える。
【００２３】
ナノファイバーの長さについては特に限定されないが、平均繊維長で５０ｎｍ以上が好ましく、更に好ましくは１００ｎｍ以上が好ましい。かような範囲であれば、繊維の絡み合いが良好で補強効果が高く、熱膨張の増大が抑制されうる。
【００２４】
本発明において、「平均繊維径」、「平均繊維長」は、ナノファイバーを透過型電子顕微鏡（ＴＥＭ）（例えば、Ｈ−１７００ＦＡ型（日立製作所社製））を用いて１００００倍の倍率で観察した画像から無作為に繊維を１００本選び、画像処理ソフト（例えば、ＷＩＮＲＯＯＦ）を用いて一本毎の繊維径（直径）および繊維長を解析し、これらの単純な数平均値として算出される。
【００２５】
（２．表面修飾されたシリカ微粒子について）
（２−１．シリカ微粒子）
表面修飾されたシリカ微粒子は、シリカ微粒子の表面に、表面処理が施された微粒子である。
【００２６】
表面修飾されたシリカ微粒子の１次粒子の円換算平均粒子径は１ｎｍ以上５００ｎｍ以下であることが好ましく、１ｎｍ以上１００ｎｍ以下であるのがさらに好ましい。
【００２７】
円換算平均粒子径が上記範囲の場合は、光線透過率のさらなる向上が見られるため、好ましい。
【００２８】
透過型電子顕微鏡（ＴＥＭ）写真の投影面積から得られる１次粒子の円換算平均粒子径の測定方法は、各シリカ微粒子の直径の数平均値により求めることができる。すなわちシリカ微粒子の透過型電子顕微鏡観察から、円形、楕円形又は実質的に円形若しくは楕円形として観察できるシリカ微粒子をランダムに２００個以上観察し、各シリカ微粒子の粒径を求め、その数平均値を求めることにより得られる。ここで、本発明に係る円換算平均粒子径とは、円形、楕円形又は実質的に円形若しくは楕円形として観察できるシリカ微粒子の外縁を２本の平行線で挟んだ距離の内最小の距離を指す。
【００２９】
（２−２．シリカ微粒子作成方法）
シリカ微粒子の作製方法としては、熱分解法（原料を加熱分解して微粒子を得る方法。噴霧乾燥法、火炎噴霧法、プラズマ法、気相反応法、凍結乾燥法、加熱ケロシン法、加熱石油法）、沈殿法（共沈法）、加水分解法（塩水溶液法、アルコキシド法、ゾルゲル法）、水熱法（沈殿法、結晶化法、水熱分解法、水熱酸化法）などが挙げられる。このうち、熱分解法や、沈殿法、加水分解法は、小粒径でかつ均一なシリカ微粒子を作製する観点で好ましい手法である。当該シリカ微粒子の作製にあたっては、これらの手法を複数組み合わせてもよい。
【００３０】
（２−３．表面修飾工程）
表面修飾の方法としては、湿式加熱法、湿式濾過法、乾式攪拌法、インテグルブレンド法、造粒法等が挙げられる。例えば、円換算平均粒子径が１００ｎｍ以下の均一のシリカ微粒子の表面に対し表面修飾を施す場合、粒子が凝集するのを抑制の観点と粒子への表面吸着剤が均一に吸着するという観点から乾式攪拌方法より湿式攪拌方法が好ましい。
【００３１】
湿式攪拌方法の溶媒としては、非極性溶媒はヘキサン、ヘプタンが好ましく、極性溶媒は、トルエン、メタノール、エタノール、アセトン、水、アセトニトリル、ピリジン、ジメチルホルムアミド（ＤＭＦ）、メチルエチルケトン（ＭＥＫ）  ＭＩＢＫ  １，４−ジオキサン、このほかにはエーテル系かケトン系が好ましい。
【００３２】
シリカ微粒子の表面に対する表面修飾の方法としては、カップリング剤等による表面処理などが挙げられる。
【００３３】
シリカ微粒子の表面に対する表面修飾に用いられる試薬としては、セルロースナノファイバーと結合するものならよく、シラン系カップリング剤等が挙げられる。これらは特に限定されず、適宜選択することが可能である。また、各種表面修飾を二つ以上同時又は異なる時に行ってもよい。
【００３４】
具体的には、例えば、シリカ微粒子の表面修飾剤としては、シランカップリング剤類：ビニルトリアセトキシシラン、ビニルトリス（メトキシエトキシ）シラン、ビニルトリメトキシシラン、ビニルトリエトキシシラン、アリルトリメトキシシラン等が適用可能である。
【００３５】
他にも、例えば、ビニルトリメトキシシラン、ビニルトリエトキシシラン、メタクリロキシプロピルトリメトキシシラン、メタクリロキシプロピルトリエトキシシラン、メタクリロキシプロピルメチルジメトキシシラン等のビニル基を末端に有するシランカップリング剤、グリシドキシプロピルトリメトキシシラン、グリシドキシプロピルトリエトキシシラン、グリシドキシプロピルメチルジメトキシシラン等のエポキシ基を末端に有するシランカップリング剤、メルカプトプロピルトリメトキシシラン、メルカプトプロピルトリエトキシシラン等のメルカプト基を末端に有するシランカップリング剤、３−アミノプロピルトリエトキシシラン、３−（２−アミノエチル）アミノプロピルトリメトキシシラン、３−（２−アミノエチル）アミノプロピルメチルジメトキシシラン、アミノシラン、３−フェニルアミノプロピルトリメトキシシラン等のアミノ基を末端に有するシランカップリング剤が挙げられる。これらの中で、末端にエポキシ基、あるいはアミノ基を有するものが好ましく用いられる。これらの官能基は１種、あるいは２種以上が導入されていても良い。
【００３６】
またこれらの表面修飾剤はヘキサン、トルエン、メタノール、エタノール、アセトン、水等で適宜希釈して用いてもよい。
【００３７】
表面修飾剤の割合は特に限定されるものではないが、表面処理後のシリカ微粒子に対して、表面修飾剤の割合が１０質量％以上９９質量％以下であることが好ましく、３０質量％以上９８質量％以下であることがより好ましい。
【００３８】
（３．セルロースナノファイバーのエステル化について）
本発明におけるセルロースナノファイバーのエステル化とは、セルロースナノファイバーを構成するセルロースのグルコース単位の２位、３位および／または６位の水酸基（−ＯＨ）の一部が化学修飾によって炭素数１〜８のアシル基で置換されたものが好ましい。
【００３９】
本発明のエステル化されたセルロースナノファイバーは、セルロースナノファイバーの表面の水酸基がアシル基に置換されており、結晶性のナノファイバー成分がコアに、非晶性の修飾したセルロースエステル成分（アシル基成分）がシェルになったコアシェル形の断面を有するファイバーになっていると考えられる。
【００４０】
エステル化されたセルロースナノファイバーの平均繊維径および平均繊維長は、上述したセルロースナノファイバーの平均繊維径および平均繊維長の規定と同様である。
【００４１】
炭素数１〜８のアシル基は特に制限されず、ホルミル基、アセチル基、プロピオニル基、イソプロピオニル基、ブタノイル基（ブチリル基）、イソブタノイル基（イソブチリル基）、バレリル基、イソバレリル基、２−メチルバレリル基、３−メチルバレリル基、４−メチルバレリル基、ｔ−ブチルアセチル基、ピバロイル基、カプロイル基、２−エチルヘキサノイル基、２−メチルヘキサノイル基、ヘプタノイル基、オクタノイル基、ベンゾイル基などが挙げられる。これらのうち、炭素数２〜４のアシル基が好ましく、アセチル基、プロピオニル基、ブタノイル基がより好ましく、プロピオニル基が特に好ましい。プロピネート成分は他のアシル基成分に比べて流動性等が良好であるため、透明性および平滑性が向上しうる。なお、セルロースナノファイバーの水酸基は、単一種のアシル基によって置換されていてもよいし、複数のアシル基によって置換されていてもよい。
【００４２】
また、本発明のおけるセルロースナノファイバーは、セルロースナノファイバーの水酸基の一部をアシル基で置換することにより、ファイバーの表層を非晶化（樹脂化）することができ、セルロースナノファイバー成分の絡み合いを維持しつつ、結晶性のセルロースナノファイバーに柔軟性を付与できる。
【００４３】
これにより、マトリックス樹脂と混合しない場合であっても、成形加工性に優れ、均一な製膜が可能となる。さらに、ファイバーの表層を非晶化（樹脂化）することにより、透明性および表面平滑性を向上しうる。
【００４４】
セルロースナノファイバーのアシル基の置換度は、０．５〜２．５であることが好ましい。置換度が０．５以上であればファイバー表面の樹脂成分（アシル成分）が多くなり、製膜性および透明性が向上し、さらに欠陥を低減できるため好ましい。置換度が２．５以下であれば、結晶性ナノファイバー部分（コア部）が多くなり、ナノファイバーの絡み合いが増大して、熱線膨張性が優れるため好ましい。より好ましくは、置換度が０．５〜２．０である。なお、本発明において「〜」なる記号は、以上及び以下の間の数値を意味する。
【００４５】
セルロースを構成するβ−１，４結合しているグルコース単位は、２位、３位および６位に遊離の水酸基（−ＯＨ）を有している。「セルロースナノファイバーのアシル基の置換度」とは、１グルコース単位あたりのアシル基の平均数を示し、１グルコース単位の２位、３位および６位の水酸基のいずれかがアシル基に置換されている割合を示す。すなわち、２位、３位および６位の水酸基がすべてアシル基で置換されたとき置換度（最大の置換度）は３．０となる。アシル基は、グルコース単位の２位、３位、６位に平均的に置換していてもよいし、分布をもって置換していてもよい。
【００４６】
置換度は、ＡＳＴＭ−Ｄ８１７−９６（２０１０）に規定の方法により求められる。
【００４７】
エステル化されたセルロースナノファイバーの結晶化度は、３０〜９０％であることが好ましい。結晶化度が３０％以上であれば、ナノファイバーの熱線膨張特性の劣化およびこれに伴うフィルムの熱線膨張特性の劣化が抑制されうる。一方、９０％以下であれば、製膜性、透明性および表面平滑性の低下が抑制されうる。より好ましくは、結晶化度は５０〜９０％であり、さらに好ましくは、４０〜８０％である。
【００４８】
結晶化度は以下に記載の方法にて算出できる。
【００４９】
［結晶化度の算出方法］
Ｘ線回折強度を測定し、下記数式（１）に基づき結晶化度ＣｒＩを算出した。なお、Ｉ８は２θ＝８°回折ピーク強度を、Ｉ１８は２θ＝１８°の回折ピーク強度を示す。
【００５０】
回折ピーク強度は樹脂により異なるが、各スペクトルのピークの強度からベースラインの強度を差し引くことにより算出することができる。
【００５１】
【数１】
0005838868.tif 000002
【００５２】
（４．表面修飾されたシリカとセルロースナノファイバーの混合）
（４−１．混合工程）
混練工程では、エステル化セルロースナノファイバーに対して表面修飾シリカ微粒子を添加・混練することでセルロースナノファイバーフィルムを作製する製造方法や、溶媒に溶解したエステル化セルロースナノファイバーと表面修飾シリカ微粒子とを混合して、その後に有機溶媒を除去することでフィルムを作製する製造方法が好ましい態様である。
【００５３】
混練において、有機溶剤の使用も可能である。その場合、混練後に脱気を行い、エステル化セルロースナノファイバー中から有機溶剤を除去することが好ましい。
【００５４】
混練に用いることのできる装置としては、ラボプラストミル、ブラベンダー、バンバリーミキサー、ニーダー、ロール等のような密閉式混練装置またはバッチ式混練装置を挙げることができる。また、単軸押出機、二軸押出機等のように連続式の混練装置を用いて製造することもできる。
【００５５】
混練工程の処理態様として混練機を用いる場合、エステル化セルロースナノファイバーと表面修飾シリカ微粒子を一括で添加し混練してもよいし、段階的に分割添加して混練してもよい。この場合、押出機などの混練装置では、段階的に添加する成分をシリンダーの途中から添加することも可能である。混練プロセスでは、出来るだけ後の工程で耐光安定剤を添加することが好ましい。そのため耐光安定剤の少なくとも一部は表面修飾シリカ微粒子の添加後に加えられる。
【００５６】
混練によりエステル化セルロースナノファイバーと表面修飾シリカ微粒子との複合化を行う場合、表面修飾シリカ微粒子は粉体ないし凝集状態のまま添加することが可能である。あるいは、表面修飾シリカ微粒子は液中に分散した状態で添加することも可能である。表面修飾シリカ微粒子を液中に分散した状態で添加する場合は、混練後に脱気を行うことが好ましい。
【００５７】
表面修飾シリカ微粒子を液中に分散した状態で添加する場合、あらかじめ凝集粒子を一次粒子に分散して添加することが好ましい。分散には各種分散機が使用可能であるが、特にビーズミルが好ましい。ビーズは各種の素材があるがその大きさは小さいものが好ましく、特に直径０．００１〜０．１ｍｍのものが好ましい。
【００５８】
溶媒キャスト法での製膜の場合、上記表面修飾シリカ微粒子分散液にエステル化セルロースナノファイバーを添加し、溶媒を除去する方法が好ましい。
【００５９】
（５．フィルム形成方法）
表面修飾シリカ微粒子の表面の反応性基がセルロースの水酸基と反応をおこし結合するには、フィルム形成後、加熱することにより可能である。加熱温度としては、６０℃〜２００℃、好ましくは７０℃〜１４０℃である。加熱時間としては、好ましくは５秒〜２４時間程度、更に好ましくは１０秒〜２時間程度である。
【００６０】
フィルム形成方法は、溶融製膜法でもよく溶媒キャスト法でもよい。溶融製膜の場合、混練機を用いて一度ペレットを作成してから、再度、混練機に入れて溶融製膜してもよく、日本製鋼製ＴＥＸの２軸押し出し機、及び多段ベント方式による脱水しながら溶融製膜できる混練機を用いて一度に製膜してもよい。
【００６１】
溶融製膜の場合、エステル化セルロースナノファイバーと表面修飾シリカ微粒子の溶液を事前に溶媒を除去することが好ましく、溶媒の除去は、その効率を考慮し、減圧条件で行うことが好ましい。また、溶媒除去温度は溶媒の沸点、減圧条件等を考慮して適宜選択することができる。溶媒除去工程では、前述の密度差によってエステル化セルロースナノファイバーがやや沈降しやすいことを考慮し、なるべく短時間で工程を終わらせることが好ましい。このため、混合液を薄く広範囲に広げ短時間で溶媒を除去する方法が有利である。また、溶媒量が少ないと混合液がゲル状となり、撹拌後の密度ムラが生じにくくなるため好ましい。
【００６２】
溶媒除去工程で溶媒が除去されると、表面修飾シリカ微粒子とエステル化セルロースナノファイバーが分散したゲル状の樹脂が得られる。この混合物を混練することなく成形材料として使用することも可能であるが、混練して得られる混練物を成形材料として使用する方が得られる成形物の弾性率及び強度が高い。混練工程は樹脂を混練する分野で使用されている方法を利用することができる。例えば、単軸、二軸又は多軸混練機、ミキシングロール、ニーダー、ロールミル、バンバリーミキサー、スクリュープレス、ディスパーザーなどを使用できる。混練温度は樹脂によって異なるが、樹脂のガラス転移点以上溶融点以下であり、通常８０〜２２０℃、好ましくは１００〜２００℃、混練時間は通常１分〜３時間、好ましくは５分〜３０分である。
【００６３】
混練機を用いた場合は、混錬中に前記表面修飾シリカ微粒子の表面の反応性基がセルロースの水酸基と反応をおこし結合可能な温度を加えているため、特別に結合のための温度をかけなくとも表面修飾シリカ微粒子をセルロースナノファイバーは結合する。
【００６４】
溶融成膜法もしくは、溶媒キャスト製膜法を用いる場合の、フィルム形成方法としては、支持体の上に塗布する方式が好ましい、支持体としては、例えばステンレススチール、アルミなどの金属板、ガラス板が好ましく挙げられ、特にステンレススチール板やステンレススチールベルトが好ましい。
【００６５】
塗布方法としては、任意の適切な方法が採用され得る。具体例としては、スピンコート法、ロールコート法、フローコート法、インクジェット法、スプレーコート法、プリント法、ディップコート法、流延成膜法、バーコート法、グラビア印刷法等が挙げられる。
【００６６】
また、塗布された膜は溶媒が除去できる温度なら良く、加熱温度は、６０℃〜２００℃、好ましくは７０℃〜１４０℃である。塗布後の乾燥時間は、好ましくは５秒〜２４時間程度、更に好ましくは１０秒〜２時間程度である。溶媒キャスト法でフィルムを作成した場合、上記温度をかけることで表面修飾シリカ微粒子の表面の反応性基がセルロースの水酸基と反応をおこし結合する。
【００６７】
また、乾燥膜を場合によってアニール処理してもよくアニール温度は、好ましくは６０℃〜２００℃、更に好ましくは７０℃〜１６０℃である。アニール時間は、好ましくは５秒〜２４時間程度、更に好ましくは１０秒〜２時間程度である。
【実施例】
【００６８】
また、実施例において、置換度は、ＡＳＴＭ−Ｄ８１７−９６（２０１０）に規定の方法により、結晶化度は下記装置を用いて、Ｘ線回折法により測定した回折ピーク強度から算出した。
【００６９】
Ｘ線発生装置  ：理学電機製ＲＩＮＴ  ＴＴＲ２
Ｘ線源        ：ＣｕＫα
出力          ：５０ｋＶ／３００ｍＡ
１ｓｔスリット：０．０４ｍｍ
２ｎｄスリット：０．０３ｍｍ
受光スリット：０．１ｍｍ
〈計数記録装置〉
２θ／θ      ：連続スキャン
測定範囲      ：２θ＝２〜４５°
サンプリング  ：０．０２°
積算時間      ：１．２秒
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【００７０】
＜ＣＮＦ分散液の調整＞
（製造例１  セルロースＡの製造）
針葉樹から得られた亜硫酸漂白パルプを、純水に１．０質量％となるように添加し、株式会社  日本精機製作所製  エクセルオートホモジナイザーを用いて３０００回転／分で１５分、セルロース繊維を解繊した。この水分散液をセルロースＡとした。得られたセルロースは透過型電子顕微鏡により、平均繊維径２５０ｎｍに解繊されており、ミクロフィブリル化していることを確認した。
【００７１】
（製造例２  ＣＮＦ−Ａの製造）
製造例１で作成したセルロースＡを、乾燥質量で１ｇ相当分と０．０１２５ｇのＴＥＭＰＯ（２，２，６，６−テトラメチルピペリジン−Ｎ−オキシル）および０．１２５ｇの臭化ナトリウムを水１００ｍｌに分散させた後、次亜塩素酸ナトリウムの量が２．５ｍｍｏｌとなるように１３質量％次亜塩素酸ナトリウム水溶液を加えて反応を開始した。反応中は０．５Ｍの水酸化ナトリウム水溶液を滴下してｐＨを１０．５に保った。ｐＨに変化が見られなくなった時点で反応終了と見なし、反応物をガラスフィルターにてろ過した後、十分な量の水による水洗、ろ過を５回繰り返し、セルロースナノファイバーが０．１質量％になるよう水で希釈した。さらに超音波分散機にて１時間処理をし、ＣＮＦ−Ａを得られた、平均繊維径４ｎｍであった。
【００７２】
（製造例３  ＣＮＦ−Ｂの製造）
製造例１で作成したセルロースＡを増幸産業製グラインダーで２回処理した。セルロースナノファイバーが１質量％となるよう水で調整し、ＣＮＦ−Ｂを得た。得られたセルロース繊維は平均繊維径５０ｎｍであった。
【００７３】
（製造例４  ＣＮＦ−Ｃの製造）
製造例１で作成したセルロースＡを増幸産業製グラインダーで１回処理した。セルロースナノファイバーが１質量％となるよう水で調整し、ＣＮＦ−Ｃを得た。得られたセルロース繊維は平均繊維径１５０ｎｍであった。
【００７４】
＜セルロースＣ２，Ｃ３、Ｃ６位の置換基の調整＞
（Ｃ２，Ｃ３位の水酸基のプロピオネート化）
無水プロピオン酸／ピリジン（モル比１／１）溶液５００質量部に、凍結乾燥により乾燥した、製造例３で得られたＣＮＦ−Ｂの１０質量部を添加して分散させ、室温で３時間攪拌した。次に分散した繊維を濾過し、５００質量部の水で３回水洗した後、２００質量部のエタノールで２回洗浄した。さらに、５００質量部の水で２回水洗を行った後、固形分濃度が２質量％になるように純水で調整することで、Ｃ２，Ｃ３位の水酸基のプロピオネート化したセルロースナノファイバーを製造した。このように、ＣＮＦ−ＢのＣ２，Ｃ３位の水酸基をプロピオネート化したセルロースナノファイバーをＣＮＦ−Ｂ１（ゲル状）とした。
【００７５】
またＣＮＦ−Ａを用いて上記ＣＮＦ−Ｂ１と同じ方法でＣ２，Ｃ３位の水酸基のプロピオネート化したセルロースナノファイバーをＣＮＦ−Ａ１（ゲル状）とした。反応時間を変更して置換度、結晶化度を変更した表１記載のサンプルを作成した。
【００７６】
（溶媒置換）
表１記載の試料Ｎｏ．１８、１９をメチルエチルケトン溶媒へ膜分離方法で徐々に置換してセルロースナノファイバーの濃度が２質量％になるように溶媒置換をおこなった。
【００７７】
＜表面修飾シリカ微粒子の調整＞
（１．１）表面修飾シリカ微粒子１の作製
平均粒径１２ｎｍのアエロジル社製シリカＡＥＲＯＳＩＬ２００（Ａ−２００）を大気下で２００℃、１時間加熱した。加熱後に得られた粉体３０ｇを乾燥窒素下で攪拌しながら、その粉体に対しテトラエトキシシランを１２ｇ加えた。その後、ヘキサメチルジシラザンを加えた粉体を２００℃で３０分間加熱し、これに引き続き室温まで冷却し、シリカ「表面修飾シリカ微粒子１」を得た。
【００７８】
ＴＥＭ観察の結果、表面修飾シリカ微粒子１の円換算平均粒子径は１１０ｎｍであった。
【００７９】
（１．２）表面修飾シリカ微粒子２の作製
テトラエトキシシラン３０ｇをエタノール２７００ｇと水３００ｇの混合溶液に添加し、攪拌を行った。そこに酢酸１５ｇを添加し、１０分攪拌した。この混合溶液に平均粒径１２ｎｍのアエロジル社製シリカＡＥＲＯＳＩＬ２００（Ａ−２００）を１５ｇ添加し、室温で１時間攪拌した後、１００℃で１時間、還流攪拌した。この混合溶液を８０００ｒｐｍ３０分で遠心分離し、沈降した粒子を回収した。回収した粒子は、さらにエタノール１０００ｇで酢酸、未反応のテトラエトキシシランを洗浄し、もう一度８０００ｒｐｍ３０分で遠心分離し、沈降した粒子を回収した。この操作を３回繰り返し、酢酸、未反応のテトラエトキシシランをよく洗浄できたら、回収した粒子を１５０℃、２時間オーブンで乾燥し、これに引き続き室温まで冷却した。その結果、「表面修飾シリカ微粒子２」を得た。
【００８０】
ＴＥＭ観察の結果、表面修飾シリカ微粒子２の円換算平均粒子径は２０ｎｍであった。
【００８１】
（１．３）表面修飾シリカ微粒子３の作製
セルロースの水酸基と反応するアミノ基を有するシランカップリング剤として３−アミノプロピルトリエトキシシラン３０ｇをエタノール２７００ｇと水３００ｇの混合溶液に添加し、攪拌を行った。そこに酢酸１５ｇを添加し、１０分攪拌した。この混合溶液に平均粒径１２ｎｍのアエロジル社製シリカＡＥＲＯＳＩＬ２００を１５ｇ添加し、室温で１時間攪拌した後、１００℃で１時間、還流攪拌した。この混合溶液を８０００ｒｐｍ３０分で遠心分離し、沈降した粒子を回収した。回収した粒子は、さらにエタノール１０００ｇで酢酸、未反応の３−アミノプロピルトリエトキシシランを洗浄し、もう一度８０００ｒｐｍ３０分で遠心分離し、沈降した粒子を回収した。この操作を３回繰り返し、酢酸、未反応の３−アミノプロピルトリエトキシシランをよく洗浄できたら、回収した粒子を１５０℃、２時間オーブンで乾燥し、これに引き続き室温まで冷却した。その結果、「表面修飾シリカ微粒子３」を得た。
【００８２】
ＴＥＭ観察の結果、表面修飾シリカ微粒子３の円換算平均粒子径は３０ｎｍであった。
【００８３】
（１．４）表面修飾シリカ微粒子４の作製
セルロースの水酸基と反応するエポキシ基を有するシランカップリング剤として３−グリシドキピロピルトリメトキシシラン３０ｇをエタノール２７００ｇと水３００ｇの混合溶液に添加し、攪拌を行った。そこに酢酸１５ｇを添加し、１０分攪拌した。この混合溶液に平均粒径１２ｎｍのアエロジル社製シリカＡＥＲＯＳＩＬ２００を１５ｇ添加し、室温で１時間攪拌した後、１００℃で１時間、還流攪拌した。この混合溶液を８０００ｒｐｍ３０分で遠心分離し、沈降した粒子を回収した。回収した粒子は、さらにエタノール１０００ｇで酢酸、未反応の３−グリシドキピロピルトリメトキシシランを洗浄し、もう一度８０００ｒｐｍ３０分で遠心分離し、沈降した粒子を回収した。この操作を３回繰り返し、酢酸、未反応の３−グリシドキプロピルトリメトキシシランをよく洗浄できたら、回収した粒子を１５０℃、２時間オーブンで乾燥し、これに引き続き室温まで冷却した。その結果、「表面修飾シリカ微粒子４」を得た。
【００８４】
ＴＥＭ観察の結果、表面修飾シリカ微粒子４の円換算平均粒子径は５０ｎｍであった。
【００８５】
（フィルムの作成）
〈溶融製膜方法（試料Ｎｏ．１〜Ｎｏ．１７）〉
表１に示したセルロース繊維の固形分で１００質量部を、（株）松井製作所製除湿熱風式乾燥機により熱風温度１５０℃、露点−３６℃で乾燥したあと、可塑剤Ｐ−１：８質量部、酸化防止剤Ａ−１：１質量部、Ａ−２：０．５質量部、シリカ微粒子を有する場合は、さらに表１記載のシリカ微粒子：２０質量部と一緒にＶ型タンブラーで３０分間混合した。
【００８６】
次いで、テクノベル（株）製二軸押出し機に１２０ｋｇ／ｈｒで供給した。スクリューデザインはニーディングディスクを少なめにして、樹脂の混練発熱を抑えるようにした。バレルの温度設定は１８０℃から２５０℃で、先端近傍にはベント口を設け、揮発分を除去した。押出し機下流にフィルター、ギヤポンプ、フィルターを配置し、コートハンガー型Ｔダイから押出し、１２０℃に温調した２本のクロムメッキ鏡面ロールの間に落として引取り、３本ロール間を通し、エッヂをスリットした後ワインダーに巻き取った。巻き取ったフィルムの厚みが１２５μｍになるように押出し量と引取りロールの回転速度を調整した。
【００８７】
（可塑剤）Ｐ−１：トリメチロールプロパントリベンゾエート
（酸化防止剤）Ａ−１：ＩＲＧＡＮＯＸ−１０１０（チバスペシャルティケミカルズ社製）
Ａ−２：スミライザーＧＰ（住友化学（株））
引き続き、下記のカレンダー処理を行った。
【００８８】
（カレンダー処理）
得られたフィルムまたは不織布シートを、由利ロール社製ロールプレス装置を使用して、カレンダー処理を施した。上部下部ともに金属ロールで、ロール温度として２００℃に設定して、線圧０．５トンで２ｍ／ｍｉｎの走行速度でカレンダー処理を行った。
【００８９】
（溶液キャスト（試料Ｎｏ．１８〜Ｎｏ．１９））
製造例３で得たＣＮＦ−Ａ１  １００質量部（固形分）をメチルエチルケトン（ＭＥＫ）で１質量％になるように希釈し、表１記載の表面修飾シリカ微粒子２０質量部を添加し、よく撹拌した。
【００９０】
これを、ベルト流延装置を用い、装置内温度を温度３５℃とし３０℃のステンレスベルト支持体上に均一に流延した。その後、剥離可能な範囲まで流涎した組成を乾燥させた後、ステンレスベルト支持体上からウェブを剥離した。このときのウェブの残留溶媒量は８０質量％であった。
【００９１】
（延伸処理）
上記で得たウェブを、８５℃の乾燥ゾーンをロール搬送しながら乾燥させ、残留溶媒量が３５質量％未満となったところで、予熱後、ロール速度差によりフィルム搬送方向に延伸（長手延伸）し、次いでテンター式延伸機に導き、フィルム搬送方向に直交する方向に延伸（幅手延伸）した。延伸倍率は長手延伸１．５倍、幅手延伸１．５倍とした。
【００９２】
上記工程により、表１記載のフィルム試料を得た。
【００９３】
（試料Ｎｏ．２０、比較例）
セルロース１０重量％、ＮＨ３ ６．５重量％、Ｃｕ３．６重量％を含むセルロースの銅アンモニア原液に、セルロース濃度が３．３重量％、セルロースのグルコース１残基に対し、２．７残基のシリカ含量（セルロース１００重量部とシリカ２０重量部）になるように１４％アンモニア水、水ガラス（ＳｉＯ２として、約３５％）を混合して調節した。
【００９４】
これらシリカ含量の混合調整液をガラス板上にキャストし、５分間、８０℃で乾燥後、室温で、水、アセトン、テトラヒドロフラン、１−ブタノール、トルエンの各液に２分間浸漬後、風乾し、次いで、２％硫酸にて中和・再生後、水洗、乾燥して膜を得た。 
【００９５】
（試料Ｎｏ．２１、比較例）
〈アセチル化セルロースとシリカ微粒子〉
下記のアセチル化セルロースを原料ポリマーとして用いた。
【００９６】
Ｃ−１：セルロースアセテートプロピオネート（アセチル基置換度１．５、プロピオニル基置換度１．２、分子量Ｍｎ＝７００００、分子量Ｍｗ＝２２００００、Ｍｗ／Ｍｎ＝３）
〈添加剤〉
添加剤として下記材料を使用した。
【００９７】
（可塑剤）
Ｐ−１：トリメチロールプロパントリベンゾエート
（酸化防止剤）
Ａ−１：ＩＲＧＡＮＯＸ−１０１０（チバスペシャルティケミカルズ社製）
Ａ−２：スミライザーＧＰ（住友化学（株））
〈セルロースナノファイバーを含有するマスターバッチの作製〉
上記アセチル化セルロースＣ−１：１００質量部、可塑剤Ｐ−１：８質量部、酸化防止剤Ａ−１：１質量部、Ａ−２：０．５質量部、
多孔質シリカ粒子として平均粒径２．８μｍ、細孔容積Ｖが０．９ｍｌ／ｇ、２０質量部をＶ型タンブラーで３０分間混合したあと、オートマチック社二軸スクリュー混練押出し機ＺＣＭ５３／６０の第１供給口から１００ｋｇ／ｈｒで供給した。Ｃ−１は１３０℃で１２時間真空乾燥してから使用した。上記セルロースナノファイバーＣＮＦ−Ｃを同混練押出し機の第２供給口（第１供給口より下流側にある）から２３ｋｇ／ｈｒで供給した。スクリューデザインはニーディングディスクを多めにして混練効果が強く出るようにした。スクリュー回転数は５００ｒｐｍ、バレルからダイまでの温度設定は１８０℃から２５０℃で、先端近傍にはベント口を設け、揮発分を除去した。ダイはストランドダイで、吐出したストランドは冷却水中に誘導し、ペレタイザーでカットして、径３ｍｍ、長さ３ｍｍ程度のペレットに成形した。このペレットを前記溶融製膜方法で製膜した。
【００９８】
（試料Ｎｏ．２２、比較例）
水酸化リチウム４．６ｗｔ％と尿素１５ｗｔ％とを含む水溶液１００ｇを−１２℃に冷却し、これにろ紙パルプ（純粋なセルロース：アドバンテック東洋製）２ｇ、平均粒径２．８μｍ、細孔容積Ｖが０．９ｍｌ／ｇの多孔質シリカ粒子２ｇを加えて攪拌するとセルロースは速やかに溶解し透明な溶液を得た。
【００９９】
該セルロース溶液に、日本板硝子（株）製ガラスペーパー（厚さ：５０μｍ、繊維径：０．５μｍ、密度：約０．１４ｇ／ｃｍ３、空隙率：９０％以上、平均孔径：２〜５μｍ、最大孔径：１０〜１５μｍを浸漬し、付着液を除去してからメタノールに浸漬し、十分に水洗してセルロースをゲル化させてセルロースヒドロゲル含有ガラスペーパーを得た。
【０１００】
該複合ゲルの含有液を水→エタノール→フッ素系溶剤（日本ゼオン（株）製ゼオローラＨ）と置換し、該ゲルを液体窒素に浸漬して凍結し、ヤマト科学（株）製フリーズドライヤＤＣ−８００により凍結乾燥して、ガラスペーパー担持セルロースエアロゲルを得た。
【０１０１】
（試料Ｎｏ．２３、比較例）
製造例３で得られたセルロースナノファイバーＢのＣ２，Ｃ３位の水酸基をプロピオネート化したＣＮＦ−Ｂ１を、１２０℃、２ＭＰａで３分ホットプレスし、厚さ約５０μｍの、ＢＣシート（含水率０重量％）を得た。
【０１０２】
このＢＣシートを、透明エポキシ樹脂（ダイセル化学社製「セロサイド２０２１」）に減圧下（０．０８ＭＰａ）で１２時間浸漬処理して、繊維強化複合材料を製造した。この繊維強化複合材料の繊維含有率は５０質量％であった。
【０１０３】
また、この繊維強化複合樹脂材料をマトリックス樹脂の液状前駆体の硬化方法に従って硬化させて直径５０ｍｍ、厚さ１２５μｍの試料を作製後、測定のためにそれぞれフィルム状に切り出し、この硬化物について表１記載の物性測定を行った。
【０１０４】
（評価）
下記に記載の測定方法で、フィルムの光線透過率、熱線膨張係数、黄変色、破断伸度を評価した。
【０１０５】
（フィルムの評価方法）
（１）光線透過率の測定（透明性評価）
分光光度計ＵＶ−２５００ＰＣ：島津製作所製を用いて可視光線の入射光量に対する全透過光量を測定した。その５５０ｎｍの測定結果を下記表１に示す。
【０１０６】
（２）熱線膨張係数の測定（耐熱性評価）
成形体について、４０〜２００℃の範囲内で温度を変化させ、熱線膨張係数を測定した。測定装置としてＳＩＩ（セイコーインスツルメンツ）社ＥＸＳＴＡＲ６０００  ＴＭＡ／ＳＳ６１００を用いた。試験片は、長さは２ｃｍ、幅２ｍｍで行った。
【０１０７】
（３）破断伸度の測定（靱性評価）
温度可変式引張試験機（「島津オートグラフＡＧＳ−１００Ｄ」；島津製作所製）を用い、幅１０ｍｍに切り取った試験片を、２３℃、チャック間距離５０ｍｍ、引張速度５０ｍｍ／分の条件で引っ張って、破断に至るまでの伸び率を求めた。岩崎電気株式会社製アイスーパーＵＶテスター（ＳＵＶ−Ｗ１５１）を用いてメタハラ（紫外線）強制劣化テスト（温度：６３℃、湿度：５０％、照射強度：１００ｍＷ／ｃｍ２、連続２００時間投入）後の結果を劣化後／劣化前×１００％で表１に記載した。
【０１０８】
（４）黄変色の評価（耐候性評価）
黄変色の評価は、バリアフィルム試験片について、岩崎電気株式会社製アイスーパーＵＶテスター（ＳＵＶ−Ｗ１５１）を用いてメタハラ強制劣化テスト（温度：６３℃、湿度：５０％、照射強度：１００ｍＷ／ｃｍ２、連続２００時間投入）後、紫外線による劣化を目視で確認して行った。
下記の基準で評価した。
【０１０９】
○：劣化前同等の透明性がある
△：やや黄色みを帯びている
×：黄色である
試料１〜２３の評価結果を表１に示す。
【０１１０】
【表１】
0005838868.tif 000003
【０１１１】
表から明らかなように本発明の複合フィルムは透明性が良好で、かつ極めて低い熱線膨張であり耐候性も良く、靱性も良いことがわかる。